(57)【要約】【課題】分岐型重合体の架橋体よりなる遺伝子導入剤の架橋数を制御して、遺伝子導入に好適な分子量及び粒子径を有する遺伝子導入剤を製造する。【解決手段】芳香環を核とし、それから放射状に伸延した複数の分岐鎖を有する分岐型重合体同士を架橋させて架橋分岐型重合体よりなる遺伝子導入剤を製造するに当たり、ピーク波長が３６０〜３７５ｎｍの範囲にある光による光照射リビング重合により、該芳香環に複数の分岐鎖を導入して分岐型重合体を得、この分岐型重合体に対してピーク波長が３５０ｎｍ以下の光を照射した後の分岐型重合体を架橋する。分岐型重合体の架橋は、２工程の光照射後の分岐型重合体を加水分解することにより該分岐型重合体の分岐鎖の末端をＳＨ基に変換し、このＳＨ基同士を反応させることにより行う。【選択図】なし【特許請求の範囲】
【請求項１】
芳香環を核とし、それから放射状に伸延した複数の分岐鎖を有する分岐型重合体同士を架橋させて架橋分岐型重合体よりなる遺伝子導入剤を製造する方法において、
ピーク波長が３６０〜３７５ｎｍの範囲にある光による光照射リビング重合により、該芳香環に複数の分岐鎖を導入して分岐型重合体を得る第１の光照射工程と、
該分岐型重合体に対してピーク波長が３５０ｎｍ以下の光を照射する第２の光照射工程とを有し、
第２の光照射工程を経た後の分岐型重合体を架橋させることを特徴とする遺伝子導入剤の製造方法。
【請求項２】
請求項１において、前記第２の光照射工程を経た後の分岐型重合体を加水分解することにより該分岐型重合体の分岐鎖の末端をＳＨ基に変換する加水分解工程と、
該分岐鎖の末端のＳＨ基同士を反応させることにより該分岐型重合体同士を架橋する架橋工程とを有することを特徴とする遺伝子導入剤の製造方法。
【請求項３】
請求項１又は２において、前記第１の光照射工程における光照射時間が１〜２００時間であり、前記第２の光照射工程における光照射時間が１〜１０時間であることを特徴とする遺伝子導入剤の製造方法。
【請求項４】
請求項１ないし３のいずれか１項において、前記分岐型重合体は、Ｎ，Ｎ−ジ置換ジチオカルバミルメチル基を同一分子内に３個以上有する化合物をイニファターとし、これにビニル系モノマーを光照射リビング重合させた分岐型重合体であることを特徴とする遺伝子導入剤の製造方法。
【請求項５】
請求項４において、前記Ｎ，Ｎ−ジ置換ジチオカルバミルメチル基を同一分子内に３個以上有する化合物は、ベンゼン環を核とし、この核に分岐鎖として３個以上の該Ｎ，Ｎ−ジ置換ジチオカルバミルメチル基が結合していることを特徴とする遺伝子導入剤の製造方法。
【請求項６】
請求項４又は５において、ビニル系モノマーが２−Ｎ，Ｎ−ジメチルアミノエチルメタクリルアミド、３−Ｎ，Ｎ−ジメチルアミノプロピルアクリルアミド、２−Ｎ，Ｎ−ジメチルアミノエチルメタクリレート、Ｎ，Ｎ-ジメチルアクリルアミド、メトキシエチル（メタ）アクリレート、Ｎ−イソプロピルアクリルアミド、及びＮ−イソプロピルアクリルアミドの誘導体からなる群から選択される少なくとも１種であることを特徴とする遺伝子導入剤の製造方法。
【請求項７】
請求項４ないし６のいずれか１項において、前記分岐鎖は、１種類のモノマーよりなるホモポリマーであることを特徴とする遺伝子導入剤の製造方法。
【請求項８】
請求項４ないし６のいずれか１項において、前記分岐鎖は、前記２種以上のモノマーのランダムコポリマー又はブロックコポリマーであることを特徴とする遺伝子導入剤の製造方法。
【請求項９】
請求項１ないし８のいずれか１項において、前記分岐鎖の１本当たりの分子量が、３００〜６，０００であることを特徴とする遺伝子導入剤の製造方法。
【請求項１０】
請求項１ないし９のいずれか１項において、前記架橋体の分子量が、１０，０００〜６００，０００であることを特徴とする遺伝子導入剤の製造方法。
【発明の詳細な説明】
【技術分野】
【０００１】
本発明は、芳香環を核とし、それから放射状に伸延した複数の分岐鎖を有する分岐型重合体同士が架橋した架橋分岐型重合体よりなる遺伝子導入剤を製造する方法に係り、詳しくは、この方法において、得られる架橋分岐型重合体の分子量及び粒子径を遺伝子導入に好適な値に調整する方法に関する。
【背景技術】
【０００２】
安全性、品質安定性、製造コストに問題があるウイルスベクターに代わる遺伝子導入技術として、合成高分子ベクター、カチオン性脂質ベクターが研究開発されている。
【０００３】
本出願人らは、合成高分子ベクターとして、ベンゼンなどの芳香環を核としてカチオン性ポリマー鎖が放射状に伸延する分岐構造のベクターが、ＤＮＡを高密度で凝縮させて小さな核酸複合体微粒子を形成させ、効率良く細胞へ遺伝子導入できることを発明した（下記特許文献１,２）。この複合体微粒子が細胞膜を透過するメカニズムとしては、カチオン性ポリマー鎖による陽電荷が細胞膜表面の陰電荷と静電的に結合しエンドサイトーシスにより細胞内へ取り込まれる作用に大きく依存していると考えられる。
【０００４】
本出願人らはまた、特許文献１，２に記載される遺伝子導入剤の遺伝子導入効率を更に向上させたものとして、芳香環を核とし、それから放射状に伸延したカチオン性の複数の分岐鎖を有する分岐型重合体を有する遺伝子導入剤であって、複数の該分岐型重合体同士が架橋した架橋体よりなる遺伝子導入剤を発明した（下記特許文献３，４）。
【０００５】
この遺伝子導入剤は、ベンゼンなどの芳香環を核としてカチオン性の分岐鎖が伸延する分岐型重合体同士を架橋させた架橋体よりなる合成高分子ベクターであり、その構造上の利点により、ＤＮＡなどの核酸を高密度に凝縮することができる。即ち、この遺伝子導入剤は、分岐型重合体が複数個架橋したものであるため、特許文献１，２に記載されるような１個の分岐型重合体よりなる遺伝子導入剤に比べてＤＮＡなどの核酸をより広いネットワークで包蔵することができ、優れた遺伝子導入活性を示すようになる。
【０００６】
特許文献３の遺伝子導入剤を構成する架橋体は、細胞への悪影響が懸念される架橋剤を用いることなく、分岐鎖末端の光開裂性官能基の光開裂で発生するラジカルを利用して分岐鎖同士を架橋して形成される。
【０００７】
一方、特許文献４の遺伝子導入剤を構成する架橋体は、分岐型重合体を加水分解することにより分岐鎖末端の光開裂性官能基をＳＨ基に変換すると、その分岐鎖末端のＳＨ基同士が酸素存在下で容易に酸化されてジスルフィド結合（以下「Ｓ−Ｓ結合」と称す場合がある。）を形成することを利用して、この分岐鎖同士を架橋して形成されたものである。
【０００８】
このＳ−Ｓ結合は、還元性物質の存在下で解離する不可逆的な結合であるため、特許文献４の遺伝子導入剤は、生体内に存在するグルタチオン、システイン、アスコルビン酸、ビタミンＥなどの還元性物質により、容易に低分子量体へと分解される。即ち、生体内でＳ−Ｓ結合が解離することにより、遺伝子導入剤に凝集されたＤＮＡなどの核酸が遺伝子導入剤からリリースされやすくなり、遺伝子導入活性が向上するという利点がある。
【０００９】
また、この遺伝子導入剤は、生体内に存在する還元性物質により、容易に低分子量体へと分解されるため、生体内での代謝性ないしは分解性、生体からの排出性にも優れている。
【００１０】
しかも、特許文献４の遺伝子導入剤における分岐型重合体同士の架橋は、分岐鎖の末端のＳＨ基同士の自己酸化還元反応によるＳ−Ｓ結合によるものであり、この架橋反応は、温和な条件で、例えば、酸素共存下に室温で放置するだけでも速やかに進行する。また、この架橋反応は、ラジカル反応よりも選択性が高いマイルドな反応であるため、架橋点が分岐鎖の主鎖や側鎖に入り乱れた複雑なネットワークになりにくく、分岐鎖の末端同士が選択的に反応しやすいため、ゲル化が起こりにくい。このため、製造効率に優れ、歩留まりよく製造することができるという利点もある。
【００１１】
また、このように、特許文献４における架橋反応は、温和な条件で進行させることができ、光照射なども不要であるため、分岐型重合体に光照射することによる分岐鎖の分解などを引き起こすこともない。
【００１２】
特許文献３，４において、架橋反応に供する分岐型重合体は、具体的には、芳香環よりなる核から、光開裂性官能基を末端に有する分岐鎖が複数、放射状に伸延するイニファターに対して、ビニル系モノマーを光照射リビング重合することにより製造される。このイニファターの光開裂性官能基のジチオカルバメート基は、３７０ｎｍ付近の波長の光を照射すると、可逆的な解裂反応が生じ、ビニル系モノマーとリビング規則により重合するが、３００〜３５０ｎｍ付近の波長の光が照射されると、ジチオカルバメート基の一部が脱離する不可逆的な解裂反応が生じるため、光照射リビング重合に際しては、３７０ｎｍ付近の波長の光を含む光が照射される。
【先行技術文献】
【特許文献】
【００１３】
【特許文献１】ＷＯ２００４／０９２３８８号公報
【特許文献２】特開２００７−７０５７９号公報
【特許文献３】特開２００８−２８９４６８号公報
【特許文献４】特願２００９−１２６７１６
【発明の概要】
【発明が解決しようとする課題】
【００１４】
本発明者らは、上記架橋分岐型重合体よりなる遺伝子導入剤について種々検討を重ねる過程で、架橋分岐型重合体の粒子径が大き過ぎると、細胞に受け入れられない可能性があるため、粒子径が過大とならないようにすること、このために、架橋分岐型重合体の架橋分子数（以下、この架橋分子数を単に「架橋数」と称す場合がある。）が過度に多くならないように制御することが重要であることを知見した。
【００１５】
前述の如く、特許文献４の遺伝子導入剤は、特許文献３の遺伝子導入剤と同様優れた遺伝子導入活性を示す上に、生体内で容易に低分子量体に分解させるという利点を有し、しかもこの遺伝子導入剤を製造する際の分岐鎖末端のＳＨ基同士の架橋反応は、例えば、酸素共存下に室温で放置するだけでも速やかに進行するマイルドな反応であるため、特許文献４におけるラジカル反応に比べて架橋点が分岐鎖の主鎖や側鎖に入り乱れた複雑なネットワークになりにくく、さらに、分岐鎖の末端同士が選択的に反応しやすいため、ゲル化が起こりにくいという利点もある。
【００１６】
しかしながら、特許文献４における架橋反応は、非常に速やかに進行するため、得られる架橋分岐型重合体の架橋数を制御することが困難であった。
【００１７】
従って、本発明は、分岐型重合体の架橋体よりなる遺伝子導入剤の架橋数を制御して、遺伝子導入に有利な分子量及び粒子径を有する遺伝子導入剤を製造する方法を提供することを目的とする。
【課題を解決するための手段】
【００１８】
本発明者らは、上記課題を解決すべく、架橋分岐型重合体の分子量及び粒子径を制御する方法について検討を重ねた結果、分岐型重合体に対して３００〜３５０ｎｍ付近の波長の光を照射すると、分岐鎖の末端に存在する光開裂性官能基が不可逆的に解裂し、架橋反応に関与しない官能基（以下、この基を「不活性基」と称す場合がある。）に変換され、これにより、架橋分岐型重合体の架橋数を制御することが可能となり、この結果、目的とする遺伝子導入に有利な分子量及び粒子径を有する遺伝子導入剤を得ることができることを見出し、本発明を完成させた。
【００１９】
本発明（請求項１）の遺伝子導入剤の製造方法は、芳香環を核とし、それから放射状に伸延した複数の分岐鎖を有する分岐型重合体同士を架橋させて架橋分岐型重合体よりなる遺伝子導入剤を製造する方法において、ピーク波長が３６０〜３７５ｎｍの範囲にある光による光照射リビング重合により、該芳香環に複数の分岐鎖を導入して分岐型重合体を得る第１の光照射工程と、該分岐型重合体に対してピーク波長が３５０ｎｍ以下の光を照射する第２の光照射工程とを有し、第２の光照射工程を経た後の分岐型重合体を架橋させることを特徴とするものである。
【００２０】
請求項２の遺伝子導入剤の製造方法は、請求項１において、前記第２の光照射工程を経た後の分岐型重合体を加水分解することにより該分岐型重合体の分岐鎖の末端をＳＨ基に変換する加水分解工程と、該分岐鎖の末端のＳＨ基同士を反応させることにより該分岐型重合体同士を架橋する架橋工程とを有することを特徴とするものである。
【００２１】
請求項３の遺伝子導入剤の製造方法は、請求項１又は２において、前記第１の光照射工程における光照射時間が１〜２００時間であり、前記第２の光照射工程における光照射時間が１〜１０時間であることを特徴とするものである。
【００２２】
請求項４の遺伝子導入剤の製造方法は、請求項１ないし３のいずれか１項において、前記分岐型重合体は、Ｎ，Ｎ−ジ置換ジチオカルバミルメチル基を同一分子内に３個以上有する化合物をイニファターとし、これにビニル系モノマーを光照射リビング重合させた分岐型重合体であることを特徴とするものである。
【００２３】
請求項５の遺伝子導入剤の製造方法は、請求項４において、前記Ｎ，Ｎ−ジ置換ジチオカルバミルメチル基を同一分子内に３個以上有する化合物は、ベンゼン環を核とし、この核に分岐鎖として３個以上の該Ｎ，Ｎ−ジ置換ジチオカルバミルメチル基が結合していることを特徴とするものである。
【００２４】
請求項６の遺伝子導入剤の製造方法は、請求項４又は５において、ビニル系モノマーが２−Ｎ，Ｎ−ジメチルアミノエチルメタクリルアミド、３−Ｎ，Ｎ−ジメチルアミノプロピルアクリルアミド、２−Ｎ，Ｎ−ジメチルアミノエチルメタクリレート、Ｎ，Ｎ-ジメチルアクリルアミド、メトキシエチル（メタ）アクリレート、Ｎ−イソプロピルアクリルアミド、及びＮ−イソプロピルアクリルアミドの誘導体からなる群から選択される少なくとも１種であることを特徴とするものである。
【００２５】
請求項７の遺伝子導入剤の製造方法は、請求項４ないし６のいずれか１項において、前記分岐鎖は、１種類のモノマーよりなるホモポリマーであることを特徴とするものである。
【００２６】
請求項８の遺伝子導入剤の製造方法は、請求項４ないし６のいずれか１項において、前記分岐鎖は、前記２種以上のモノマーのランダムコポリマー又はブロックコポリマーであることを特徴とするものである。
【００２７】
請求項９の遺伝子導入剤の製造方法は、請求項１ないし８のいずれか１項において、前記分岐鎖の１本当たりの分子量が、３００〜６，０００であることを特徴とするものである。
【００２８】
請求項１０の遺伝子導入剤の製造方法は、請求項１ないし９のいずれか１項において、前記架橋体の分子量が、１０，０００〜６００，０００であることを特徴とするものである。
【発明の効果】
【００２９】
本発明の遺伝子導入剤の製造方法においては、ピーク波長が３６０〜３７５ｎｍの範囲にある光（以下、この光を「第１照射光」と称す場合がある。）により光照射リビング重合を行って分岐型重合体を得た後、この分岐型重合体に対して、ピーク波長が３５０ｎｍ以下の光（以下、この光を「第２照射光」と称す場合がある。）を照射することにより、各分岐鎖の末端に結合する光開裂性官能基の一部を不活性基に変換する。この第２照射光を照射した後の分岐型重合体の架橋反応においては、末端が不活性基に変換された分岐鎖においては架橋が起こらず、光開裂性官能基の残存する分岐鎖同士のみが架橋反応を起こすようになる。このため、一つの分岐型重合体当たり、架橋反応を起こす分岐鎖数が少なくなることにより、架橋鎖の形成頻度が低減され、架橋数が少なく、分子量、粒子径の小さい架橋体を得ることができるようになる（請求項１）。
【００３０】
本発明において、分岐型重合体の架橋反応は、このように２段階の光照射工程を経て得られた分岐型重合体を加水分解することにより、分岐型重合体の分岐鎖の末端をＳＨ基に変換し、このＳＨ基同士を反応させることにより行うことが好ましく、このように、Ｓ−Ｓ結合で架橋された架橋体であれば、特許文献４におけると同様に、
（１）  生体内でＳ−Ｓ結合が解離することにより、遺伝子導入剤に凝集されたＤＮＡなどの核酸が遺伝子導入剤からリリースされやすくなり、遺伝子導入活性が向上する。
（２）  生体内に存在する還元性物質により、容易に低分子量体へと分解されるため、生体内での代謝性ないしは分解性、生体からの排出性に優れる。
（３）  分岐鎖の末端のＳＨ基同士の自己酸化還元反応によるＳ−Ｓ結合による架橋反応は、温和な条件で、例えば、酸素共存下に室温で放置するだけでも速やかに進行する。また、この架橋反応は、ラジカル反応よりも選択性が高いマイルドな反応であるため、架橋点が分岐鎖の主鎖や側鎖に入り乱れた複雑なネットワークになりにくく、分岐鎖の末端同士が選択的に反応しやすいため、ゲル化が起こりにくい。このため、製造効率に優れ、歩留まりよく製造することができる。
（４）  この架橋反応は、温和な条件で進行させることができ、光照射なども不要であるため、架橋反応時に分岐型重合体に光照射することによる分岐鎖の分解などを引き起こすことがない。
といった優れた効果が奏される（請求項２）。
【００３１】
前記第１の光照射工程における光照射時間は１〜２００時間で、第２の光照射工程における光照射時間は、１〜１０時間であることが好ましい（請求項２）。光照射時間が上記範囲内であれば、第１の光照射工程における光照射リビング重合で、分岐型重合体の分岐鎖を十分に伸延させ、その後、第２の光照射工程で、架橋反応に必要な光開裂性官能基数を維持した上で、光開裂性官能基の一部を不活性基に変換することができ、その後の架橋反応で、所望の分子量及び粒子径の架橋体を得ることができるようになる（請求項３）。
【００３２】
前記分岐型重合体は、Ｎ，Ｎ−ジ置換ジチオカルバミルメチル基を同一分子内に３個以上有する化合物をイニファターとし、これにビニル系モノマーを光照射リビング重合させた分岐型重合体であることが好ましく（請求項４）、前記Ｎ，Ｎ−ジ置換ジチオカルバミルメチル基を同一分子内に３個以上有する化合物は、ベンゼン環を核とし、この核に分岐鎖として３個以上の該Ｎ，Ｎ−ジ置換ジチオカルバミルメチル基が結合しているものであることが好ましい（請求項５）。
【００３３】
前記ビニル系モノマーは、２−Ｎ，Ｎ−ジメチルアミノエチルメタクリルアミド、３−Ｎ，Ｎ−ジメチルアミノプロピルアクリルアミド、２−Ｎ，Ｎ−ジメチルアミノエチルメタクリレート、Ｎ，Ｎ-ジメチルアクリルアミド、メトキシエチル（メタ）アクリレート、Ｎ−イソプロピルアクリルアミド、及びＮ−イソプロピルアクリルアミドの誘導体からなる群から選択される少なくとも１種であることが好ましい（請求項６）。
【００３４】
前記分岐鎖は、１種類のモノマーよりなるホモポリマーであってもよく（請求項７）、前記２種以上のモノマーのランダムコポリマー又はブロックコポリマーであってもよい（請求項８）。
【００３５】
前記分岐鎖の１本当たりの分子量は、３００〜６，０００であることが好ましく（請求項９）、前記架橋体の分子量は、１０，０００〜６００，０００であることが好ましい（請求項１０）。
【発明を実施するための形態】
【００３６】
以下に、本発明の遺伝子導入剤の製造方法の実施の形態を詳細に説明する。
【００３７】
本発明の遺伝子導入剤の製造方法は、芳香環を核とし、それから放射状に伸延した複数の分岐鎖を有する分岐型重合体同士を架橋させて架橋分岐型重合体よりなる遺伝子導入剤を製造する方法において、ピーク波長が３６０〜３７５ｎｍの範囲にある光による光照射リビング重合により、該芳香環に複数の分岐鎖を導入して分岐型重合体を得る第１の光照射工程と、該分岐型重合体に対してピーク波長が３５０ｎｍ以下の光を照射する第２の光照射工程とを有し、第２の光照射工程後の分岐型重合体を架橋させることを特徴とするものであり、第２の光照射工程で、分岐型重合体に第２照射光を照射して、分岐鎖末端の光開裂性官能基の一部を不活性基に変換することにより、後の架橋工程において、架橋反応に関与する分岐鎖末端を減らし、結果として、分岐鎖末端のすべてが光開裂性官能基である分岐型重合体を架橋反応させた場合に比べて、架橋数が低く、分子量及び粒子径が小さい遺伝子導入剤を得ることができる。
【００３８】
即ち、分岐型重合体１分子に存在する複数の光開裂性官能基のうちの一部を、第２照射光により不活性基に変換することにより、光開裂性官能基に由来する架橋反応基の数が減少するので、反応系内における架橋反応基同士の衝突確率が低下し、結果として、架橋数を低く抑えることができる。
【００３９】
以下に、本発明の遺伝子導入剤の製造方法を、その好適な製造手順に従って説明する。  なお、本発明において、第１の光照射工程と第２の光照射工程とを経た後の分岐型重合体の架橋は、この２段階の光照射工程を経た分岐型重合体を加水分解することにより該分岐型重合体の分岐鎖の末端をＳＨ基に変換し、この分岐鎖の末端のＳＨ基同士を反応させることにより行うことが好ましい。従って、以下においては、このようにして分岐型重合体の架橋を行う方法を例示して本発明を説明するが、本発明における分岐型重合体の架橋は、何ら以下の方法に限定されるものではない。
【００４０】
＜第１の光照射工程＞
本発明における第１の光照射工程においては、ピーク波長が３６０〜３７５ｎｍの範囲にある光（第１照射光）により光照射リビング重合を行い、芳香環に複数の分岐鎖が導入された分岐型重合体（以下「第１の分岐型重合体」と称す場合がある。）を得る。
【００４１】
前記分岐型重合体としては、Ｎ，Ｎ−ジ置換ジチオカルバミルメチル基を同一分子内に３個以上有する化合物をイニファターとし、このイニファターにビニル系モノマーを光照射リビング重合させたものが好ましい。
【００４２】
イニファターとなるＮ，Ｎ−ジ置換ジチオカルバミルメチル基を同一分子内に３個以上有する芳香族化合物としては、ベンゼン環に該Ｎ，Ｎ−ジ置換ジチオカルバミルメチル基、好ましくはＮ，Ｎ−ジアルキルジチオカルバミルメチル基が３個以上分岐鎖として結合しているものが好適であり、具体的には次が例示される。即ち、３分岐鎖化合物としては、１，３，５−トリ（ブロモメチル）ベンゼンとＮ，Ｎ−ジアルキルジチオカルバミン酸ナトリウム（ナトリウムＮ，Ｎ−ジアルキルジチオカルバメート）とをエタノール中で付加反応させて得られる１，３，５−トリ（Ｎ，Ｎ−ジアルキルジチオカルバミルメチル）ベンゼンであり、４分岐鎖化合物としては、１，２，４，５−テトラキス（ブロモメチル）ベンゼンとＮ，Ｎ−ジアルキルジチオカルバミン酸ナトリウム（ナトリウムＮ，Ｎ−ジアルキルジチオカルバメート）とをエタノール中で付加反応させて得られる１，２，４，５−テトラキス（Ｎ，Ｎ−ジアルキルジチオカルバミルメチル）ベンゼンであり、６分岐鎖化合物としては、ヘキサキス（ブロモメチル）ベンゼンとＮ，Ｎ−ジアルキルジチオカルバミン酸ナトリウム（ナトリウムＮ，Ｎ−ジアルキルジチオカルバメート）とをエタノール中で付加反応させて得られるヘキサキス（Ｎ，Ｎ−ジアルキルジチオカルバミルメチル）ベンゼンが挙げられる。なお、ここで、Ｎ，Ｎ−ジアルキルジチオカルバミルメチル基に含まれるジアルキル部分のアルキル基としては、エチル基等の炭素数２〜１８個のアルキル基が好ましいが、アルキル基に限らず、フェニル基など芳香族系の炭化水素基であっても構わない。即ち、Ｎ，Ｎ−ジアルキルジチオカルバミルメチル基に限らず、Ｎ，Ｎ−ジアリールジチオカルバミルメチル基等を含む、脂肪族炭化水素基及び／又は芳香族炭化水素基で置換されたＮ，Ｎ−ジ置換ジチオカルバミルメチル基であれば目的を達成することができる。
【００４３】
上記のイニファターは、アルコール等の極性溶媒に対しては殆ど不溶であるが、非極性溶媒には易溶である。この非極性溶媒としては炭化水素、ハロゲン化アルキル又はハロゲン化アルキレンが好適であり、特に、ベンゼン、トルエン、クロロホルム又は塩化メチレン特にトルエンが好適である。従って、本発明における光照射リビング重合の反応溶媒としては、上記の溶媒のうち１種を単独で用いるか、又は２種以上を混合して用いることが好ましい。
【００４４】
なお、本明細書において、イニファターとは、光照射によりラジカルを発生させる重合開始剤、連鎖移動剤としての機能と共に、成長末端と結合して成長を停止する機能、さらに光照射が停止すると重合を停止させる重合開始・重合停止剤として機能する分子のことである。
【００４５】
このイニファターの芳香環に対して放射状に伸延する複数の分岐鎖を導入するには、このイニファターにビニル系モノマーを光照射リビング重合させる。
【００４６】
この場合、イニファターに重合させるビニル系モノマーとしては、アクリル酸誘導体、スチレン誘導体等のビニル系モノマーが好適であり、具体的には、２−Ｎ，Ｎ−ジメチルアミノエチルメタクリルアミド、３−Ｎ，Ｎ−ジメチルアミノプロピルアクリルアミドＣＨ２＝ＣＨＣＯＮＨＣ３Ｈ６Ｎ（ＣＨ３）２、２−Ｎ，Ｎ−ジメチルアミノエチルメタクリレート、４−Ｎ，Ｎ-ジメチルアミノスチレン、及び４−アミノスチレンの誘導体からなる群から選択される少なくとも１種が挙げられ、特に、耐加水分解性に優れることから、２−Ｎ，Ｎ−ジメチルアミノエチルメタクリルアミド、３−Ｎ，Ｎ−ジメチルアミノプロピルアクリルアミドＣＨ２＝ＣＨＣＯＮＨＣ３Ｈ６Ｎ（ＣＨ３）２、２−Ｎ，Ｎ−ジメチルアミノエチルメタクリレート等のカチオン性ビニル系モノマーが好ましい。これらのビニル系モノマーは１種を単独で用いてもよく、２種以上を混合して用いてもよい。
【００４７】
イニファターと上記ビニル系モノマーとを反応させるには、イニファター及びビニル系モノマーを含んでなる原料溶液を調製し、これに光照射することによって、イニファターに対しビニル系モノマーが結合した反応生成物を生成させる。
【００４８】
該原料溶液中のビニル系モノマーの濃度は０．５Ｍ以上、例えば０．５Ｍ〜２．５Ｍが好適であり、イニファターの濃度は１〜２０ｍＭ程度が好適である。
【００４９】
第１照射光は、前述の如く、ピーク波長が３６０〜３７５ｎｍの範囲、特に好ましくは３６５〜３７５ｎｍ、より好ましくは３７０ｎｍ付近にある光であり、この第１照射光は、波長３５０ｎｍ以下の光を含まないことが好ましい。このような第１照射光の照射には、例えばブラックライト、ショートアークキセノンランプ、低圧水銀灯、高圧水銀灯などに分光フィルターを取り付けた装置を用いることができる。第１照射光の照射時間は、照射強度、目的とする分岐鎖の分子量にも依存するが、１〜２００時間程度が好適であり、１μＷ／ｃｍ２〜１０ｍＷ／ｃｍ２程度の低い照射強度で１〜１００時間程度が特に好適である。
【００５０】
この光照射により、分岐鎖部分にビニル系モノマーよりなるポリマー鎖が導入され、分岐鎖の末端がＮ，Ｎ−ジ置換ジチオカルバミルメチル基であるホモポリマー（第１の分岐型重合体）を得る。
【００５１】
この第１の分岐型重合体の分岐鎖の１本当たりの分子量としては、３００〜６，０００程度、特に１，０００〜４，０００程度が好ましく、第１の分岐型重合体の分子量は、分岐鎖の鎖数にもよるが、１，０００〜６０，０００程度、特に５，０００〜３０，０００程度が好ましい。
【００５２】
なお、本明細書において、分子量とは、ＧＰＣ（ゲルパーミエーションクロマトグラフィー）によるポリエチレングリコール換算の数平均分子量をさす。
【００５３】
第１の分岐型重合体の分岐鎖は、前述のカチオン性ビニル系モノマーの１種のみからなるホモポリマーであってもよく、２種以上のモノマーを導入したブロックコポリマー又はランダムコポリマーであってもよい。例えば、上記ホモポリマーに対し、ホモポリマーの合成に用いたビニル系モノマーとは異なるビニル系モノマー、例えば、Ｎ，Ｎ−ジメチルアクリルアミド、２−Ｎ，Ｎ−ジメチルアミノエチルメタクリレート、メトキシエチル（メタ）アクリレートなどを導入してもよい。具体的には、上記イニファターに対し、まずＮ−イソプロピルアクリルアミドをブロック重合させて、ホモポリマーを形成し、その後、このホモポリマーに３−Ｎ，Ｎ−ジメチルアミノプロピルアクリルアミドをブロック重合させ、分岐鎖の基端側をＮ−イソプロピルアクリルアミドのブロックポリマー、分岐鎖の先端側を３−Ｎ，Ｎ−ジメチルアミノプロピルアクリルアミドのブロックポリマーで構成した分岐鎖としてもよい。このように、分岐鎖を２種類以上のモノマーのブロックコポリマーとする場合、イニファターに対する重合の順序は任意である。いずれの場合も分岐鎖の末端は、Ｎ，Ｎ−ジ置換ジチオカルバミルメチル基となる。
【００５４】
＜第２の光照射工程＞
本発明における第２の光照射工程においては、前記第１の光照射工程により得られた第１の分岐型重合体に対して、ピーク波長が３５０ｎｍ以下の光（第２照射光）を照射し、第１の分岐型重合体１分子内に存在する複数のジチオカルバメート基（Ｎ，Ｎ−ジ置換ジチオカルバミルメチル基）のうちの一部を、不可逆的な解裂反応により、不活性基に変換する（以下、第２の光照射工程を経た分岐型重合体を「第２の分岐型重合体」と称す場合がある。）。
【００５５】
第２の光照射工程における光の照射方法としては、第１の光照射工程と同様に、第１の分岐型重合体を含む溶液に対して第２照射光を照射することが好ましい。この場合、第１の光照射工程の後、第１の分岐型重合体を精製し、改めて第１の分岐型重合体を含む溶液を調製してもよいが、第１の光照射工程の後、精製操作を行わずに、続けて第２照射光を照射することが好ましい。また、第１照射光を一定時間照射した後、第１照射光と第２の光照光の両方を照射してもよい。この場合、第１照射光を照射して、第１の分岐型重合体の分子量が所望の大きさになったところで、第２の照射光を照射するのが好ましい。
【００５６】
第２照射光は、ピーク波長が３５０ｎｍ以下の光であるが、好ましくはこの第２照射光のピーク波長は３１０〜３３０ｎｍである。第２照射光は、波長３５０ｎｍを超える光を含むものであってもよいが、好ましくは波長３５０ｎｍ以下の光のみを含む。第２照射光の照射には、第１照射光と同様に、例えばブラックライト、ショートアークキセノンランプ、低圧水銀灯、高圧水銀灯などに分光フィルターを取り付けた装置を用いることができる。
【００５７】
第２の光照射工程における光の照射時間は、照射強度、不活性基の導入割合（目的とする架橋体の架橋数）にも依存するが、１〜１０時間、特に１〜３時間程度が好ましく、例えば１μＷ／ｃｍ２〜１ｍＷ／ｃｍ２程度で１〜３時間程度が好ましい。照射時間をこの範囲内とすることにより、架橋に必要な光開裂性官能基を残存させた上で、その一部を不活性基に変換し、その後の架橋反応で適度な分子量及び粒子径の架橋体を得ることができる。
【００５８】
第２照射光を照射した後の第２の分岐型重合体の分岐鎖末端の平均ジチオカルバメート官能基数は、３分岐鎖の分岐型重合体の場合、０．５〜１．５個／分子、特に１〜１．５個／分子、４分岐鎖の分岐型重合体の場合、０．５〜２．０個／分子、特に０．５〜１．０個／分子、６分岐鎖の分岐型重合体の場合、０．５〜２．０個／分子、特に０．５〜１．０個／分子であることが好ましい。分岐鎖末端のジチオカルバメート官能基数は、分岐型重合体の分岐鎖数に等しい理論値となり、３分岐型重合体の場合は３個／分子、４分岐型重合体の場合は４個／分子、６分岐型重合体の場合は６個／分子となる。第２照射光を照射した後の第２の分岐型重合体官能基数が理論値に近すぎると、本発明による効果を十分に得ることができず、官能基数が０．５未満であると、架橋体の収率が低下する。
【００５９】
＜加水分解工程＞
上記の第２の光照射工程後の第２の分岐型重合体を加水分解することにより、第２の分岐型重合体の分岐鎖の末端のＮ，Ｎ−ジ置換ジチオカルバミルメチル基をＳＨ基に変換する。
【００６０】
この第２の分岐型重合体の加水分解は、アルカリ条件下における一般的な方法により行うことができる。例えば、第２の分岐型重合体を０．１〜５Ｎ程度の水酸化ナトリウム水溶液に溶解させて０．１〜１０．０重量％程度の濃度の水溶液とし、この分岐型重合体溶液をｐＨ８以上のアリカリ性とし、５分〜２４時間程度、１０〜１５０℃に加温することで行える。この加水分解後には、必要に応じて脱離したチオカルバメート化合物を除去するための精製を行うことが好ましく、例えば、前記加水分解処理後の水溶液を透析チューブへ封入し、０．０１〜５Ｎ程度の濃度の水酸化ナトリウム水溶液で１〜３日間程度透析を行い、次いで、１〜３日間程度、水により透析を行った後、透析液を濾過し、得られた重合体を凍結乾燥することにより目的とする分岐型重合体を得ることができる。
【００６１】
なお、この加水分解工程において、一部の分岐型重合体が加水分解と共にＳＨ基同士の架橋反応を起こす場合もある。従って、後述の実施例の通り、加水分解工程と架橋工程とを同時に行ってもよい。
【００６２】
＜架橋工程＞
上述の加水分解工程で得られた分岐型重合体のＳＨ基を反応させることにより、複数の分岐型重合体同士を架橋する。この架橋方法としては、分岐鎖末端のＳＨ基同士の自己酸化還元反応による架橋が好ましい。
【００６３】
上述の分岐型重合体の分岐鎖末端のＳＨ基は、酸素、過酸化水素などの酸化剤によって酸化されやすいため容易にＳ−Ｓ結合を形成する。従って、上記分岐型重合体を含む溶液を調製し、これを空気中でゆるやかに撹拌するなどして反応させることにより目的とする架橋体を容易に得ることができる。
【００６４】
この架橋工程において用いる溶媒としては、水、メタノール、エタノール等のアルコール、やクロロホルム、ベンゼンなど化学的に安定な溶媒が好ましく、分岐型重合体を含む溶液の分岐型重合体の濃度としては、１〜１０％程度が好ましい。この反応時間としては１〜２４時間程度が好ましい。
【００６５】
この架橋反応は、光照射により発生するラジカルを用いたラジカル反応ではないため、側鎖や主鎖を介した架橋を伴う複雑なネットワーク構造が形成されにくく、分岐鎖同士が結合した分岐型重合体を得やすい。また、第２の光照射工程において、反応に関与するジチオカルバメート基の一部を不活性基に変換する間引き処理を行っているので２量体や３量体程度の架橋数を有する分岐型重合体を得やすい。さらに、光照射による架橋反応ではないため、光照射により生じるアミノ基の酸化による着色などの変質が起こらず、分岐鎖（例えば、ジメチルアミノ基）が光酸化反応からも保護され、品質の良い遺伝子導入剤を得ることができる。
【００６６】
＜架橋体の分子量及び粒子径＞
本発明により製造される架橋体の数平均分子量（ＰＥＧ）としては、１０，０００〜６００，０００程度、特に１０，０００〜５００，０００程度、さらに３０，０００〜３００，０００程度が好ましい。
【００６７】
この架橋体の分子量は、第２の光照射工程における光照射時間等の光照射条件と、その後の架橋工程の反応時間を制御することにより調整することができる。
【００６８】
また、本発明により製造される架橋体の粒子径は、１０〜２００ｎｍ程度、特に１０〜５０ｎｍ程度が好ましい。粒子径が２００ｎｍを超えると、細胞内に遺伝子を導入しにくくなったり、生体内で異物として認識される場合がある。この粒子径は、後述の実施例に記載の方法により測定することができる。
【００６９】
＜核酸含有複合体＞
上記の遺伝子導入剤（ベクター）が核酸を核酸含有複合体として包囲することによって、生体内の酵素による核酸の失活、分解を抑制することができる。
【００７０】
上記遺伝子導入剤と核酸とを複合させるには、遺伝子導入剤の濃度１〜１０００μｇ／ｍＬ程度の溶液に対し、核酸を添加し、混合すればよい。核酸に対して遺伝子導入剤を過剰量添加し、遺伝子導入剤中のカチオン性ポリマーを核酸に対し飽和状態に核酸含有複合体として複合化させるのが好ましい。
【００７１】
核酸の好ましい例としては、単純ヘルペスウイルスチミジンキナーゼ遺伝子（ＨＳＶ１−ＴＫ遺伝子），ｐ５３癌抑制遺伝子及びＢＲＣＡ１癌抑制遺伝子やサイトカイン遺伝子としてＴＮＦ−α遺伝子，ＩＬ−２遺伝子，ＩＬ−４遺伝子，ＨＬＡ−Ｂ７／ＩＬ−２遺伝子，ＨＬＡ−Ｂ７／Ｂ２Ｍ遺伝子，ＩＬ−７遺伝子，ＧＭ−ＣＳＦ遺伝子，ＩＦＮ−γ遺伝子及びＩＬ−１２遺伝子などのサイトカイン遺伝子並びにｇｐ−１００，ＭＡＲＴ−１及びＭＡＧＥ−１などの癌抗原ペプチド遺伝子が癌治療に利用できる。
【００７２】
また、ＶＥＧＦ遺伝子，ＨＧＦ遺伝子及びＦＧＦ遺伝子などのサイトカイン遺伝子並びにｃ−ｍｙｃアンチセンス，ｃ−ｍｙｂアンチセンス，ｃｄｃ２キナーゼアンチセンス，ＰＣＮＡアンチセンス，Ｅ２Ｆデコイやｐ２１（ｓｄｉ−１）遺伝子が血管治療に利用できる。かかる一連の遺伝子は当業者には良く知られたものである。
【００７３】
核酸複合体の粒子径は５０〜２００ｎｍ程度が好適である。この粒子径は、例えばレーザを用いた動的光散乱法によって測定される。粒子径がこれよりも小さいと、核酸複合体内部の核酸にまで酵素の作用が及ぶおそれ、あるいは腎臓にて濾過排出されるおそれがある。また、これよりも大きいと、細胞に導入されにくくなるおそれがある。
【００７４】
核酸は、細胞に導入されることによりその細胞内で機能を発現することができるような形態で用いる。例えばＤＮＡの場合、導入された細胞内で当該ＤＮＡが転写され、それにコードされるポリペプチドの産生を経て機能発現されるように当該ＤＮＡが配置されたプラスミドとして用いる。好ましくは、プロモーター領域、開始コドン、所望の機能を有する蛋白質をコードするＤＮＡ、終止コドンおよびターミネーター領域が連続的に配列されている。
【００７５】
所望により２種以上の核酸をひとつのプラスミドに含めることも可能である。
【００７６】
核酸を導入する対象として望ましい「細胞」としては、当該核酸の機能発現が求められるものであり、このような細胞としては、例えば使用する核酸（すなわちその機能）に応じて種々選択され、例えば心筋細胞、平滑筋細胞、繊維芽細胞、骨格筋細胞、血管内皮細胞、骨髄細胞、骨細胞、血球幹細胞、血球細胞等が挙げられる。また、単球、樹状細胞、マクロファージ、組織球、クッパー細胞、破骨細胞、滑膜Ａ細胞、小膠細胞、ランゲルハンス細胞、類上皮細胞、多核巨細胞等、消化管上皮細胞・尿細管上皮細胞などである。
【００７７】
この核酸複合体は培養試験に用いるほか、任意の方法で生体に投与することができる。
【００７８】
生体への投与方法としては静脈内又は動脈内への注入が特に好ましいが、筋肉内、脂肪組織内、皮下、皮内、リンパ管内、リンパ節内、体腔（心膜腔、胸腔、腹腔、脳脊髄腔等）内、骨髄内への投与の他に病変組織内に直接投与することも可能である。
【００７９】
この核酸複合体を有効成分とする医薬は、更に必要に応じて製剤上許容し得る担体（浸透圧調整剤，安定化剤、保存剤、可溶化剤、ｐＨ調整剤、増粘剤等）と混合することが可能である。これら担体は公知のものが使用できる。
【００８０】
また、この核酸複合体を有効成分とする医薬は、含まれる核酸の種類が異なる２種以上の核酸含有複合体を含めたものも包含される。このような複数の治療目的を併せ持つ医薬は、多様化する遺伝子治療の分野で特に有用である。
【００８１】
投与量としては、動物、特にヒトに投与される用量は目的の核酸、投与方法および治療される特定部位等、種々の要因によって変化する。しかしながら、その投与量は治療的応答をもたらすに十分であるべきである。
【００８２】
この核酸複合体は、好ましくは遺伝子治療に適用される。適用可能な疾患としては、当該複合体に含められる核酸の種類によって異なるが、末梢動脈疾患、冠動脈疾患、動脈拡張術後再狭窄等の病変を生じる循環器領域での疾患に加え、癌（悪性黒色腫、脳腫瘍、転移性悪性腫瘍、乳癌等）、感染症（ＨＩＶ等）、単一遺伝病（嚢胞性線維症、慢性肉芽腫、α１−アンチトリプシン欠損症、Gaucher病等）等が挙げられる。
【実施例】
【００８３】
以下に実施例を挙げて本発明をより具体的に説明するが、本発明はその要旨を超えない限り、以下の実施例に限定されるものではない。
【００８４】
ｉ）イニファターの合成
下記反応式に従って、１，２，３，４，５，６−ヘキサキス（Ｎ，Ｎ−ジエチルジチオカルバミルメチル）ベンゼンを次のようにして合成した。
【００８５】
１，２，３，４，５，６−ヘキサキス（ブロモメチルベンゼン）５．０ｇとＮ，Ｎ−ジエチルジチオカルバミン酸ナトリウム３４．０ｇをエタノール１００ｍＬ中へ加え、遮光下、室温で４日間攪拌した。沈殿物を濾過し、３Ｌのメタノールへ投入して３０分間撹拌して濾過した。この操作を繰り返して合計４回行った。得られた粉末を室温で減圧乾燥して白色の１，２，３，４，５，６−ヘキサキス（Ｎ，Ｎ−ジエチルジチオカルバミルメチル）ベンゼンの針状結晶を得た（収率９０％）。高速液体クロマトグラフィーにより、原料ピークが消失し、精製物が単一物質であることを確認した。
【００８６】
１Ｈ  ＮＭＲ（ｉｎ  ＣＤＣｌ３）の測定結果は、δ１．２６−１．３１ｐｐｍ（ｍ，３６Ｈ，ＣＨ２ＣＨ３），δ３．７１−３．７３ｐｐｍ（ｑ，１２Ｈ，Ｎ（ＣＨ２ＣＨ３）２），δ３．９９−４．０１ｐｐｍ（ｑ，１２Ｈ，Ｎ（ＣＨ２ＣＨ３）２），δ４．５７ｐｐｍ（ｓ，１２Ｈ，Ａｒ−ＣＨ２）であった。
【００８７】
【化１】
2011160665.tif 000002
【００８８】
＜実施例１：第２の光照射工程を経て製造した架橋分岐型重合体＞
ii)６分岐型スター型重合体よりなるカチオン性ホモポリマーの光重合による合成
２−Ｎ，Ｎ−ジメチルアミノエチルメタクリルアミドをカチオン性モノマーとして用い、１，２，３，４，５，６−ヘキサキス[(Ｎ，Ｎ−ジエチルジチオカルバミル)−ポリ−(２−Ｎ，Ｎ−ジメチルアミノエチルメタクリルアミド)−メチル]ベンゼンよりなるカチオン性ホモポリマーの合成を行った。なお、蛍光灯などの照明による迷光をできるだけ排除するため、以下の操作はすべて暗室で行った。
【００８９】
即ち、上記i)により合成した１，２，３，４，５，６−ヘキサキス（Ｎ，Ｎ−ジエチルジチオカルバミルメチル）ベンゼン４３．６ｍｇを２０ｍＬのクロロホルムへ溶解し、２−Ｎ，Ｎ−ジメチルアミノエチルメタクリルアミド８．０ｇを加えて混合し、全量をクロロホルムで５０ｍＬに調整した。２ｍｍ厚石英セル中で激しく攪拌しながら高純度窒素ガスで１０分間（２Ｌ／ｍｉｎ）パージした後に、３００Ｗショートアークキセノンランプ（朝日分光社製、ＭＡＸ−３０１）に分光フィルター（ＨＱＢＰ３７０）を装着して波長３７０ｎｍの単色紫外光を９６時間照射した（第１の光照射工程）。このとき、ウシオ電機社のＵＩＴ−１５０にＵＶＤ−Ｃ４０５（検出波長範囲３２０ｎｍ〜４７０ｎｍ）を装着した装置により測定した照射強度が２．５ｍＷ／ｃｍ２になるように、光源と石英セルとの距離を調製した。第１の光照射工程の後、前記分光フィルター（ＨＱＢＰ３７０）を別の分光フィルター（ＨＱＢＰ３３０）に交換して波長３１０ｎｍの単色紫外光を、さらに７時間照射した。得られた重合溶液をエバポレーターで濃縮し、ｎ−ヘキサン／ジエチルエーテル（７０／３０＝Ｖ／Ｖ）系で重合物を再沈殿させ、クロロホルム／ｎ−ヘキサン系で３回再沈殿を繰り返して精製し、溶媒を蒸散させた後に少量の水へ溶解し、０．２μｍフィルターで濾過してから凍結乾燥させて６分岐型スター型重合体よりなるカチオン性ホモポリマーを得た（重合率２２％）。得られた分岐型スター型重合体の分岐鎖１本当たりの分子量は、ポリエチレングリコール換算のＧＰＣにより約３，１００であり、分岐型スター型重合体の分子量は、１９，６００（Ｍｗ／Ｍｎ＝３．１）と測定された。静的光散乱（シスメックス社、ゼーターサイザー−Ｎａｎｏ
ＺＣ）によるポリマー粒子径（ポリスチレン樹脂として測定）の測定値は、５．６１ｎｍ±０．８５ｎｍであった。
【００９０】
１Ｈ  ＮＭＲ（ｉｎ  Ｄ２Ｏ）の測定結果は、δ０．５−０．８ｐｐｍ（ｂｒ，３Ｈ，ＣＨ３），δ２．１−２．２ｐｐｍ(ｂｒ，６Ｈ，Ｎ−ＣＨ３)，δ２．３−２．５ｐｐｍ（ｂｒ，２Ｈ，ＣＨ２−Ｎ），δ３．１−３．３ｐｐｍ（ｂｒ，２Ｈ，ＮＨ−ＣＨ２），δ６．４−６．６ｐｐｍ（ｂｒ，１Ｈ，−ＮＨ−）であった。
【００９１】
ポリマー鎖のω末端のジチオカルバメート官能基数を、λｍａｘ＝２７８ｎｍでのモル吸光係数（ε＝２，７００／ｍｏｌ・ｃｍ２）と紫外吸収の値から計算により求めたところ、１．８個／分子であった。
【００９２】
【化２】
2011160665.tif 000003
【００９３】
iii)６分岐型スター型重合体の分岐鎖末端のジチオカルバメート基の加水分解及び架橋反応
上記ii)で合成した６分岐型スター型重合体よりなるカチオン性ホモポリマー０．２ｇを５０ｍＬの０．５Ｎ水酸化ナトリウム水溶液に溶解した。この溶液（ｐＨ＝８．５）を滅菌瓶へ移し、１２１℃で４０分間高圧蒸気滅菌処理した。放冷後、透析用セロファンチューブへ封入し、０．１Ｎ水酸化ナトリム水溶液で１日間透析を行った後、脱塩水で３日間透析を行った。透析した溶液を０．２μｍフィルターで濾過後に凍結乾燥して分岐鎖末端のＮ，Ｎ−ジ置換ジチオカルバミルメチル基を加水分解処理した６分岐型スター型重合体よりなるカチオン性ホモポリマーを得た。
【００９４】
【化３】
2011160665.tif 000004
【００９５】
得られたポリマーの水溶液の紫外可視吸収スペクトルを分光光度計で測定したところ、加水分解前に確認されたジチオカルバメート基に由来するλｍａｘ＝２７８ｎｍの吸収がほぼ消失していたことから、分岐鎖の末端からジチオカルバメート基が脱離したと推察される。静的光散乱によるポリマー粒子径の測定結果は、酸素共存下で、１６．７ｎｍ±３．７８ｎｍとなり、加水分解処理によって粒子径の増大が認められた。これは、加水分解処理時に、分岐鎖の分岐鎖末端同士がＳ−Ｓ結合により架橋され、分岐型スター型重合体の２量体、３量体などが生成したためであると考えられる。
【００９６】
【化４】
2011160665.tif 000005
【００９７】
＜比較例１：第２の光照射工程を省略して製造した架橋分岐型重合体＞
iv)６分岐型スター型重合体よりなるカチオン性ホモポリマーの光重合による合成
上記ii）において、３１０ｎｍ単色紫外光の照射を行わず、３７０ｎｍ単色紫外光を９６時間照射した直後にポリマー成分を精製して分岐型スター型重合体を回収したこと以外はすべて上記ii）と同様の操作を行って、６分岐型スター型重合体よりなるカチオン性ホモポリマーを得た（重合率２２％）。得られた分岐型スター型重合体の分岐鎖１本当たりの分子量は、ポリエチレングリコール換算のＧＰＣにより約３，１７５であり、分岐型スター型重合体の分子量は、２０，１００（Ｍｗ／Ｍｎ＝２．９）と測定された。静的光散乱によるポリマー粒子径の測定値は、５．７８ｎｍ±０．９５ｎｍであった。
【００９８】
ポリマー鎖のω末端のジチオカルバメート官能基数は、λｍａｘ＝２７８ｎｍでのモル吸光係数（ε＝２，７００／ｍｏｌ・ｃｍ２）と紫外吸収の値から計算したところ５．７個／分子であり、高い活性基残存率が確認された。
【００９９】
ｖ)６分岐型スター型重合体の分岐鎖末端のジチオカルバメート基の加水分解及び架橋反応
続いて、iii）と同様手法によりiv）で得られた分岐型スター型重合体の加水分解処理を行い、分岐鎖末端をＳＨ基に変換し、目的とする化合物の精製を行った。
【０１００】
加水分解処理後の分岐型スター型重合体は、実施例１の分岐型スター型重合体と同様に２７８ｎｍの吸収がほぼ消失していたことから、分岐鎖末端からジチオカルバメート基が脱離したと考えられる。静的光散乱によるポリマー粒子径の測定結果は、酸素共存下で、２８０．７ｎｍ±５３．４ｎｍであり、実施例１に比べて粒子径が１０倍以上も大きく、マクロ粒子が形成されていることが分かった。
【０１０１】
［考察］
比較例１の方が、実施例１に比べて粒子径が大きくなった。これは、分岐型重合体１分子当たりのジチオカルバメート官能基数が多い比較例１の方が、分岐型スター型重合体同士の架橋反応が生じ易く、５量体以上の超高分子量体が形成されたためであると考えられる。このような超高分子量体よりなる遺伝子導入剤は、遺伝子の導入を行う際の無菌操作で用いる０．２μｍのフィルターを通過しなかったり、生体内において異物として認識されるおそれがあると考えられる。
【０１０２】
一方、実施例１は、ジチオカルバメート官能基数が１．８個／分子であることから、１分子当り４個程度のジチオカルバメート基が不活性基に変換されたと考えられる。つまり、実施例１は、比較例１に比べて、ＳＨ基の数が少なく、ＳＨ基同士の衝突確率が低下したため、架橋反応を行っても分子量を低く抑えることができると共に、粒子径も小さくすることができたと考えられる。